ВЫСОКОЭФФЕКТИВНЫЕ ТЕРМОПЛАВКИЕ АДГЕЗИВЫ И ИХ ПРИМЕНЕНИЕ

1. Композиция высокоэффективного термоплавкого адгезива, содержащая:
А) приблизительно от 20 до 50% масс. полимера, имеющего (i) температуру плавления приблизительно от 105 до 150°C и (ii) температуру стеклования приблизительно от -80 до -50°C;
В) приблизительно от 20 до 40% масс. воска; и
С) приблизительно от 30 до 70% масс. придающего липкость агента;
D) приблизительно от 0,01 до 3% масс. антиоксиданта; и
где термоплавкий адгезив по существу свободен от любого пластификатора и
где термоплавкий адгезив по существу свободен от любого другого полимера, имеющего температуру плавления по ДСК ниже приблизительно 105°C.
2. Композиция высокоэффективного термоплавкого адгезива по п. 1, в котором полимер имеет (i) температуру плавления приблизительно от 110 до 140°C и (ii) температуру стеклования приблизительно от -70 до -55°C.
3. Композиция высокоэффективного термоплавкого адгезива по п. 1, в котором полимер имеет (i) температуру плавления больше чем приблизительно 106°C.
4. Композиция высокоэффективного термоплавкого адгезива по п. 1, в котором полимер представляет собой олефиновый блок-сополимер.
5. Композиция высокоэффективного термоплавкого адгезива по п. 4, в котором олефиновый блок-сополимер представляет собой этилен-пропилен, этилен-бутен, этилен-пентен, этилен-гексен, этилен-гептен и этилен-октен.
6. Изделие, содержащее две подложки и композицию высокоэффективного термоплавкого адгезива, содержащего:
А) приблизительно от 20 до 50% масс. полимера, имеющего (i) температуру плавления по ДСК приблизительно от 110 до 140°C и (ii) температуру стеклования приблизительно от -70 до -55°C;
В) приблизительно от 20 до 40% масс. воска;
С) приблизительно от 30 до 70% масс. придающего липкость агента; и
D) приблизительно от 0,01 до 3% масс. антиоксиданта;
где термоплавкий адгезив по существу свободен от любого пластификатора;
где термоплавкий адгезив по существу свободен от любого другого полимера, имеющего температуру плавления по ДСК ниже приблизительно 105°С,
где высокоэффективный термоплавкий адгезив имеет значение теплового напряжения больше чем 140°F (60°С) и имеет значение адгезии на раздир больше чем 80% при -20°F (-28,9°С) с массой клеевой полосы 0,075 г/дм.
7. Изделие по п. 6, в котором каждую из двух подложек независимо выбирают из первичной и переработанной крафт-бумаги, крафт-бумаги высокой и низкой плотности, древесно-стружечной плиты, покрытых крафт-бумаги и древесно-стружечной плиты, пластиковой пленки, дерева, металлической фольги, разделительной бумаги, хлопка, нетканого материала и композитной пленки.
8. Изделие по п. 6, в котором полимер представляет собой олефиновый блок-сополимер, выбираемый из группы, включающей этилен-пропилен, этилен-бутен, этилен-пентен, этилен-гексен, этилен-гептен и этилен-октен.
9. Изделие по п. 6, в котором адгезив дополнительно содержит наполнители, добавки, пигменты, красящие вещества, полимерные добавки, пеногасители, консерванты, загустители, модификаторы реологии, увлажнители, зародышеобразователь, антиадгезив, технологические вспомогательные вещества, УФ стабилизаторы, нейтрализующие агенты, смазывающие вещества, поверхностно-активные вещества и стимуляторы адгезии.
10. Способ производства изделия, включающий стадии:
(А) приготовления композиции высокоэффективного адгезива, содержащей (i) приблизительно от 20 до 50% масс. полимера, имеющего (a) температуру плавления приблизительно от 110 до 140°C и (b) температуру стеклования приблизительно от -70 до -55°C; (ii) приблизительно от 20 до 40% масс. воска; (iii) приблизительно от 30 до 70% масс. придающего липкость агента; (iv) приблизительно от 0,01 до 3% масс. антиоксиданта; и где адгезив по существу свободен от любого пластификатора и по существу свободен от любого другого полимера, имеющего температуру плавления по ДСК ниже приблизительно 105°C;
(В) нанесения адгезива на подложку при температуре приблизительно от 275 до 400°F (135-204°С); и
(C) нанесения второй подложки на нанесенный адгезив,
где подложка представляет собой бумагу, картон, пластиковую пленку, металлическую фольгу, разделительную бумагу, хлопок или нетканый материал; и
где вязкость адгезива составляет от приблизительно от 2500 до 10000 сПз при 350°F (177°С), измеренную по стандарту ASTM.